【手続補正書】
【提出日】平成19年10月3日(2007.10.3)
【手続補正１】
【補正対象書類名】特許請求の範囲
【補正対象項目名】全文
【補正方法】変更
【補正の内容】
【特許請求の範囲】
【請求項１】
少なくとも一種の第１のポリマー及び少なくとも一種の第２のポリマーを含むボイド形成剤を分散して有する延伸された連続ポリエステル相を含むボイド含有収縮フィルムであって、当該第１のポリマーが、当該ポリエステルのＴｇより大きいガラス転移温度（Ｔｇ）又は融点温度（Ｔｍ）、少なくとも１ＧＰａの引張弾性率、及び当該ポリエステルの表面張力と絶対値で５ダイン／ｃｍ以下だけ異なる表面張力を有し、そして第２のポリマーが、当該ポリエステルの表面張力と絶対値で少なくとも５ダイン／ｃｍだけ異なる表面張力、及び当該ポリエステルの溶融粘度に対する第２のポリマーの溶融粘度の比が０．１〜３．５である溶融粘度を有する、ボイド含有収縮フィルム。
【請求項２】
前記ポリエステルが（ｉ）ジ酸残基の全モルに対して、少なくとも８０モル％の、テレフタル酸、ナフタレンジカルボン酸、１,４−シクロヘキサンジカルボン酸、又はイソフタル酸の一種以上の残基を含むジ酸残基、及び（ｉｉ）ジオール残基の全モルに対して、１０〜１００モル％の、１,４−シクロヘキサンジメタノール、ネオペンチルグリコール、又はジエチレングリコールの一種以上の残基を含むジオール残基、及び０〜９０モル％の、エチレングリコール、１,２−プロパンジオール、１,３−プロパンジオール、１,４−ブタンジオール、１,５−ペンタンジオール、１,６−ヘキサンジオール、１,８−オクタンジオール、２,２,４−トリメチル−１，３−ペンタンジオール、２,２,４,４−テトラメチル−１,３−シクロブタンジオール、１,３−シクロヘキサンジメタノール、ビスフェノールＡ、又はポリアルキレングリコールの一種以上の残基を含む、請求項１に記載のボイド含有収縮フィルム。
【請求項３】
前記ジオール残基が１０〜９９モル％の１,４−シクロヘキサンジメタノール残基、０〜９０モル％のエチレングリコール残基、及び１〜２５モル％のジエチレングリコール残基を含む、請求項２に記載のボイド含有収縮フィルム。
【請求項４】
前記ジ酸残基が１０〜２０モル％の一種以上の、４〜４０個の炭素原子を有する変性ジ酸の残基を更に含む、請求項２に記載のボイド含有収縮フィルム。
【請求項５】
前記変性ジ酸が一種以上のコハク酸、グルタル酸、アジピン酸、スベリン酸、セバシン酸、アゼライン酸、ダイマー酸、又はスルホイソフタル酸を含む、請求項４に記載のボイド含有収縮フィルム。
【請求項６】
前記ポリエステルが一種以上の酸化防止剤、溶融強度向上剤、分枝剤、連鎖延長剤、難燃剤、フィラー、色素、着色剤、顔料、ナノクレー、粘着防止剤、流れ向上剤、耐衝撃性改良剤、帯電防止剤、加工助剤、離型剤、又は軟化剤を更に含む、請求項１に記載のボイド含有収縮フィルム。
【請求項７】
前記第１のポリマーが、セルロース系ポリマー、澱粉、エステル化澱粉、ポリケトン、ポリエステル、ポリアミド、ポリスルホン、ポリイミド、ポリカーボネート、オレフィンポリマー、及びこれらのコポリマーからなる群より選ばれる一種以上のポリマーを含み、そして前記第２のポリマーが、ポリアミド、ポリケトン、ポリスルホン、ポリエステル、ポリカーボネート、オレフィンポリマー、及びそれらのコポリマーからなる群より選ばれる一種以上のポリマーを含む、請求項１に記載のボイド含有収縮フィルム。
【請求項８】
前記第１のポリマーが微晶質セルロース、セルロースエステル、又はセルロースエーテルの一種以上を含む、請求項７に記載のボイド含有収縮フィルム。
【請求項９】
前記セルロースエステルが酢酸セルロース、三酢酸セルロース、酢酸プロピオン酸セルロース、又は酢酸酪酸セルロースの一種以上を含み、そして前記セルロースエーテルがヒドロキシプロピルセルロース、メチルエチルセルロース、又はカルボキシメチルセルロースの一種以上を含む、請求項８に記載のボイド含有収縮フィルム。
【請求項１０】
前記第２のポリマーがポリエチレン、ポリスチレン、ポリプロピレン、及びそれらのコポリマーからなる群より選ばれる一種以上のポリマーを含む、請求項１に記載のボイド含有収縮フィルム。
【請求項１１】
前記第２のポリマーがエチレンビニルアセテート、エチレンビニルアルコールコポリマー、エチレンメチルアクリレートコポリマー、エチレンブチルアクリレートコポリマー、エチレンアクリル酸コポリマー、又はイオノマーの一種以上を含む請求項１０に記載のボイド含有収縮フィルム。
【請求項１２】
前記ボイド形成剤が当該ボイド形成剤の全重量に対して５〜９５重量％の前記第１のポリマーを含む、請求項１に記載のボイド含有収縮フィルム。
【請求項１３】
前記第１のポリマーが酢酸セルロース又は酢酸プロピオン酸セルロースの一種以上を含み、そして第２のポリマーがポリスチレン、ポリプロピレン、又はエチレンメチルメタクリレートコポリマーの一種以上を含む、請求項７に記載のボイド含有収縮フィルム。
【請求項１４】
前記ジ酸残基が少なくとも９５モル％のテレフタル酸の残基を含み、前記ジオール残基が１０〜４０モル％の１,４−シクロヘキサンジメタノールの残基、１〜２５モル％のジエチレングリコールの残基、及び３５〜８９モル％のエチレングリコールの残基を含み、前記第１のポリマーが酢酸セルロースを含み、そして前記第２のポリマーがポリプロピレン及びエチレンメチルアクリレートコポリマーを含む、請求項２に記載のボイド含有収縮フィルム。
【請求項１５】
前記第２のポリマーが前記ポリマーマトリクスのＴｇよりも大きいＴｇ又はＴｍを有し、そして前記ボイド形成剤が前記連続ポリエステル相の屈折率と絶対値で少なくとも０．０４だけ異なる屈折率、前記ポリエステルと前記第２のポリマーの表面張力の間にある表面張力、及び１．１ｇ／ｃｃ以下の密度を有する第３のポリマーを更に含む、請求項１に記載のボイド含有収縮フィルム。
【請求項１６】
前記フィルムが１．０ｇ／ｃｃ以下の密度を有し、そして少なくとも一層を含む、請求項１に記載のボイド含有収縮フィルム。
【請求項１７】
前記フィルムが少なくとも一方向に延伸され、そして７０℃の水浴中での１０秒後に少なくとも５％の、また９５℃の水浴中での１０秒後に少なくとも３０％の主軸に沿う収縮率を有する、請求項１に記載のボイド含有収縮フィルム。
【請求項１８】
（ｉ）ジ酸残基の全モルに対して少なくとも８０モル％の、テレフタル酸又はイソフタル酸の一種以上の残基を含むジ酸残基、及び（ｉｉ）ジオール残基の全モルに対して１５〜５５モル％の１,４−シクロヘキサン−ジメタノール又はジエチレングリコールの一種以上の残基を含むジオール残基、及び４５〜８５モル％のエチレングリコールを含み、少なくとも一種の第１のポリマー及び少なくとも一種の第２のポリマーを含むボイド形成剤を分散して有する、延伸された連続ポリエステル相を含むボイド含有収縮フィルムであって、当該第１のポリマーが、微晶質セルロース、セルロースエステル、又はセルロースエーテルの一種以上を含み、当該ポリエステルのＴｇより大きいＴｇ又はＴｍ、及び当該ポリエステルの表面張力と絶対値で５ダイン／ｃｍ以下だけ異なる表面張力を有し、そして当該第２のポリマーが、ポリエチレン、ポリスチレン、ポリプロピレン、及びそれらのコポリマーからなる群より選ばれる一種以上のポリマーを含み、当該ポリエステルの表面張力と絶対値で少なくとも５ダイン／ｃｍだけ異なる表面張力、及び当該ポリエステルの溶融粘度に対する第２のポリマーの溶融粘度の比が０．１〜３．５である溶融粘度を有する、ボイド含有収縮フィルム。
【請求項１９】
前記第１のポリマーが酢酸セルロース又は酢酸プロピオン酸セルロースの一種以上を含み、そして第２のポリマーがポリスチレン、ポリプロピレン、又はエチレンメチルアクリレートコポリマーの一種以上を含む、請求項１８に記載のボイド含有収縮フィルム。
【請求項２０】
前記フィルムが少なくとも一方向に延伸され、そして７０℃の水浴中での１０秒後に少なくとも１０％の、また９５℃の水浴中での１０秒後に少なくとも４０％の主軸に沿う収縮率を有する、請求項１９に記載のボイド含有収縮フィルム。
【請求項２１】
前記フィルムが０．９ｇ／ｃｃ以下の密度を有する、請求項１９に記載のボイド含有収縮フィルム。
【請求項２２】
前記フィルムが一方向に延伸され、７０℃〜９５℃の水浴中での１０秒後に、１０％以下の主軸に対する垂直方向の収縮率を有する、請求項２０に記載のボイド含有収縮フィルム。
【請求項２３】
前記フィルムが２００ｃｍ-1以上の吸光係数を有する、請求項１９に記載のボイド含有収縮フィルム。
【請求項２４】
前記フィルムが押出、カレンダー掛け、流延、延伸、幅出し、又は吹込成形によって製造される、請求項１９に記載のボイド含有収縮フィルム。
【請求項２５】
請求項１９に記載のボイド含有収縮フィルムを含む、スリーブ又は巻取供給ラベル。
【請求項２６】
前記スリーブ又はラベルが溶剤接合、ホットメルト接着剤、ＵＶ硬化性接着剤、高周波シール、熱シール、又は超音波接合によって接合されている、請求項２５に記載のスリーブ又はラベル。
【請求項２７】
（ｉ）ポリエステルのＴｇ温度又はそれを超える温度でポリエステルとボイド形成剤を混合して、ポリエステル内にボイド形成剤の均一分散を形成すること、ここで、当該ボイド形成剤には、少なくとも一種の第１のポリマー及び少なくとも一種の第２のポリマーが含まれ、その第１のポリマーが、ポリエステルのＴｇより大きいＴｇ又はＴｍ、少なくとも１ＧＰａの引張弾性率、及びそのポリマーマトリクスの表面張力と絶対値で５ダイン／ｃｍ以下だけ異なる表面張力を有し、そして第２のポリマーが、ポリエステルの表面張力と絶対値で少なくとも５ダイン／ｃｍだけ異なる表面張力、及びポリエステルの溶融粘度に対する第２のポリマーの溶融粘度の比が０．１〜３．５である溶融粘度を有すること、（ｉｉ）シート又はフィルムを形成すること、そして（ｉｉｉ）工程（ｉｉ）のシート又はフィルムを一以上の方向に延伸すること、を含むボイド含有収縮フィルムの製造方法。
【請求項２８】
前記シート又はフィルムの形成工程（ｉｉ）が押出、カレンダー掛け、流延、又は吹込成形による、請求項２７に記載のボイド含有収縮フィルムの製造方法。
【請求項２９】
請求項２８に記載の製造方法によって製造された、ボイド含有収縮フィルム。
【請求項３０】
（ｉ）ボイド含有ポリエステル及び少なくとも一の他のポリマーを含むポリマー混合物を、切断、細断し、又は磨砕して、当該混合物の粒子を製造すること、（ｉｉ）当該混合物を、水性又はガス媒体中に分散させること、（ｉｉｉ）当該粒子を、高密度留分と低密度留分とに分配すること、そして（ｉｖ）高密度留分から低密度留分を分離すること、ここで、当該ボイド含有ポリエステルには、少なくとも一種の第１のポリマー及び少なくとも一種の第２のポリマーを含むボイド形成剤を分散して有する連続ポリエステル相が含まれ、その第１のポリマーが、ポリエステルのＴｇより大きいＴｇ又はＴｍ、少なくとも１ＧＰａの引張弾性率、及びそのポリマーマトリクスの表面張力と絶対値で５ダイン／ｃｍ以下だけ異なる表面張力を有し、そして第２のポリマーが、ポリエステルの表面張力と絶対値で少なくとも５ダイン／ｃｍだけ異なる表面張力、及びポリエステルの溶融粘度に対する第２のポリマーの溶融粘度の比が０．１〜３．５である溶融粘度を有することを含む、異なるポリマーの混合物からボイド含有ポリエステルを分離する方法。
【請求項３１】
前記混合物が、ボイド含有ポリエステルに加えて、ポリ(エチレンテレフタレート)、ポリ(塩化ビニル)、ポリプロピレン、ポリカーボネート、ポリ(ブチレンテレフタレート)、ポリスチレン、又はポリエチレンを含む、請求項３０に記載のボイド含有ポリエステルを分離する方法。
【請求項３２】
前記混合物がポリエチレン又はポリプロピレンを含み、そして前記高密度留分が実質的にボイド含有ポリエステルを含む、請求項３１に記載のボイド含有ポリエステルを分離する方法。
【請求項３３】
前記混合物がポリ(エチレンテレフタレート)又はポリ(塩化ビニル)を含み、そして前記低密度留分が実質的にボイド含有ポリエステルを含む、請求項３１に記載のボイド含有ポリエステルを分離する方法。
【請求項３４】
前記ポリ(エチレンテレフタレート)がボトル又は包装材料から得られ、そして前記ボイド含有ポリエステルが収縮フィルムから得られる、請求項３１に記載のボイド含有ポリエステルを分離する方法。